(57)【特許請求の範囲】
【請求項１】
重量平均分子量１００万以上の超高分子量ポリエチレン（Ａ）と重量平均分子量１万以上５０万未満の高密度ポリエチレンとを含有するポリオレフィン組成物（Ｂ）からなり、透気度は、膜厚２７μｍで換算した値が９００秒／１００ｃｃ以下、２５μｍ厚の微多孔膜を直径１ｍｍ（０．５ｍｍＲ）の針にて２ｍｍ／ｓｅｃで突刺し、破断した時の荷重を測定した突刺強度が５５００ｍＮ／２５μｍ以上、幅１０ｍｍの短冊状試験片の破断強度をＡＳＴＭＤ８２２に準拠して測定した引張強度が１００ＭＰａ以上、膜を１０５℃の雰囲気下に８時間放置して長さの変化から求めたＭＤ、ＴＤ両方向の熱収縮率が４％以下であることを特徴とするポリオレフィン微多孔膜。
【請求項２】
前記ポリオレフィン組成物（Ｂ）の分子量分布が１０〜１００であることを特徴とする請求項１記載のポリオレフィン微多孔膜。
【請求項３】
幅１０ｍｍの短冊状試験片の破断強度をＡＳＴＭＤ８２２に準拠して測定した引張伸度が１５０％以上であることを特徴とする請求項１または２記載のポリオレフィン微多孔膜。
【請求項４】
重量平均分子量１００万以上の超高分子量ポリエチレン（Ａ）と重量平均分子量１万以上５０万未満の高密度ポリエチレンとを含有するポリオレフィン組成物（Ｂ）と溶剤とからなる溶液を溶融混練して押出し、冷却して得られたゲル状成形物を延伸し、得られた延伸物から溶剤を除去し、乾燥後に２段以上の熱セット工程を行うことにより得られるポリオレフィン微多孔膜であって、２段以上の熱セット工程において、ＭＤ、ＴＤの両方向を固定して、ＭＤ、ＴＤの少なくとも一方向に延伸を行う工程（Ｃ）とし、ＭＤ、ＴＤの少なくとも一方向に縮幅下に行う工程（Ｄ）とする熱セット工程を行い、かつ工程（Ｃ）を工程（Ｄ）に先だって行い、工程（Ｃ）において、延伸倍率が少なくとも一方向に０．１〜２００％、工程（Ｄ）において、縮幅率が少なくとも一方向に０．０１〜５０％であることを特徴とする請求項１〜３のいずれかに記載のポリオレフィン微多孔膜。
【請求項５】
前記工程（Ｄ）において、ベルトコンベア、フローティング又はメッシュドラムのいずれかを用いることを特徴とする請求項４記載のポリオレフィン微多孔膜。
【請求項６】
前記熱セット工程が３段以上の場合において、第一段、最終段以外の熱セット工程では、少なくともＭＤ、ＴＤのいずれか一方向に０〜２０％の縮幅を行うことを特徴とする請求項４又は５に記載のポリオレフィン微多孔膜。
【請求項７】
請求項１〜６のいずれかに記載のポリオレフィン微多孔膜を用いた電池用セパレータ。
【請求項８】
請求項１〜６のいずれかに記載のポリオレフィン微多孔膜を電池用セパレータとして用いた電池。
【請求項９】
請求項１〜６のいずれかに記載のポリオレフィン微多孔膜を用いたフィルター。
【発明の詳細な説明】
【０００１】
【発明の属する技術分野】
本発明は、ポリオレフィン微多孔膜に関するものであって、特に熱収縮率が低減され、透気度のバランスの良いポリオレフィン微多孔膜及びその製造方法に関する。
【０００２】
【従来の技術】
ポリオレフィン微多孔膜は、各種の分離膜や、電池用セパレータ、電解コンデンサー用セパレータ等に使用されている。特にリチウム電池においては、有機溶媒に不溶で電解質や電極活物質に安定なセパレータとして多用されつつある。
ポリオレフィン微多孔膜としては、超高分子量のポリオレフィンを用いた高強度および高弾性の微多孔膜が用いられ、例えば、重量平均分子量が７×１０５以上の超高分子量ポリオレフィンを溶媒中で加熱溶解した溶液からゲル状シートを成形し、前記ゲル状シート中の溶媒量を脱溶媒処理により調整し、次いで加熱延伸した後、残留溶媒を除去することによる微多孔膜（特開昭６０−２４２０３５号公報他）、分子量分布が特定の値の超高分子量ポリオレフィンを含有するポリオレフィン組成物の高濃度溶液からの微多孔膜（特開平３−６４３３４号公報）等が提案され、リチウム電池用セパレータ等としても用いられてきている。
【０００３】
ところで、最近のリチウムイオン電池用セパレータとしては、高容量化、電池特性、安全性、生産性を向上させることが求められてきている。
特に、電池安全性と生産性向上をバランスさせることは非常に重要である。電池特性の向上のためには、各種電池系において用いる電池用セパレータの孔径、空孔率及び透過性等を最適にすることが要求されている。また、安全性の面では、電極が短絡して電池内部の温度が上昇した時に、発火等の事故が生じるのを防止するために膜強度の向上と熱収縮率の低減がポイントとなっている。しかしながら、現状の生産設備では、孔径、空孔率、透過性及び膜強度のバランスを維持したまま熱収縮率の低減をはかるには限度があった。
【０００４】
【発明が解決しようとする課題】
したがって、本発明の目的は、上記物性バランスを維持あるいは向上させ、かつ熱収縮率の低減を図ったポリオレフィン微多孔膜を提供することにある。
【０００５】
【課題を解決するための手段】
本発明者らは、上記課題を達成するため鋭意検討した結果、超高分子量ポリオレフィン又はその組成物からのポリオレフィン微多孔膜の製造工程中の熱セット工程において、延伸工程と収縮工程を導入することにより、熱収縮率の低減と物性バランスの優れたポリオレフィン微多孔膜が得られることを見出し、本発明を完成するに至った。
【０００６】
すなわち、本発明は、重量平均分子量１００万以上の超高分子量ポリエチレン（Ａ）と、重量平均分子量１万以上５０万未満の高密度ポリエチレンとを含有するポリオレフィン組成物（Ｂ）からなり、透気度は、膜厚２７μｍで換算した値が９００秒／１００ｃｃ以下、２５μｍ厚の微多孔膜を直径１ｍｍ（０．５ｍｍＲ）の針にて２ｍｍ／ｓｅｃで突刺し、破断した時の荷重を測定した突刺強度が５５００ｍＮ／２５μｍ以上、幅１０ｍｍの短冊状試験片の破断強度をＡＳＴＭＤ８２２に準拠して測定した引張強度が１００ＭＰａ以上、膜を１０５℃の雰囲気下に８時間放置して長さの変化から求めたＭＤ、ＴＤ両方向の熱収縮率が４％以下であることを特徴とするポリオレフィン微多孔膜である。
【０００８】
また、本発明は、前記のポリオレフィン微多孔膜を用いた電池用セパレータ、前記ポリオレフィン微多孔膜を電池用セパレータとして用いた電池、前記ポリオレフィン微多孔膜を用いたフィルターである。
【０００９】
本発明の好ましい態様を以下に示す。
（イ）前記超高分子量ポリエチレン（Ａ）が、重量平均分子量１×１０６〜１５×１０６であることを特徴とする前記ポリオレフィン微多孔膜。
（ロ）前記ポリオレフィン組成物（Ｂ）の重量平均分子量／数平均分子量（以下、「Ｍｗ／Ｍｎ」という。）が５〜３００であることを特徴とする前記ポリオレフィン微多孔膜。
（ホ）前記ポリオレフィン組成物（Ｂ）が、重量平均分子量１００万以上の超高分子量ポリエチレンと重量平均分子量１万以上５０万未満の高密度ポリエチレンとシャットダウン機能を付与するポリオレフィンとからなり、当該シャットダウン機能を付与するポリオレフィンが、低密度ポリエチレン、線状低密度ポリエチレン、分子量１０００〜４０００の低分子量ポリエチレン又はシングルサイト触媒を用いて製造されたエチレン・α−オレフィン共重合体の中から少なくとも一つ選ばれたものであることを特徴とする前記ポリオレフィン微多孔膜。
（ヘ）透気度が９００秒／１００ｃｃ以下、ＭＤ、ＴＤ両方向の熱収縮率が３．５％以下である前記ポリオレフィン微多孔膜。
（ト）突刺強度が５５００ｍＮ／２５μｍ以上である前記ポリオレフィン微多孔膜。
（チ）引張伸度が１５０％以上である前記ポリオレフィン微多孔膜。
（リ）前記超高分子量ポリエチレン（Ａ）が、重量平均分子量１×１０６〜１５×１０６であることを特徴とする前記ポリオレフィン微多孔膜の製造方法。
（ヌ）前記ポリオレフィン組成物（Ｂ）の重量平均分子量／数平均分子量（以下、「Ｍｗ／Ｍｎ」という。）が５〜３００であることを特徴とする前記ポリオレフィン微多孔膜の製造方法。
（ワ）前記ポリオレフィン組成物（Ｂ）が、重量平均分子量１００万以上の超高分子量ポリエチレンと重量平均分子量１万以上５０万未満の高密度ポリエチレンとシャットダウン機能を付与するポリオレフィンとからなり、当該シャットダウン機能を付与するポリオレフィンが、低密度ポリエチレン、線状低密度ポリエチレン、分子量１０００〜４０００の低分子量ポリエチレン又はシングルサイト触媒を用いて製造されたエチレン・α−オレフィン共重合体の中から少なくとも一つ選ばれたものであることを特徴とする前記ポリオレフィン微多孔膜の製造方法。
（カ）前記熱セット工程が２段又は３段であることを特徴とする前記ポリオレフィン微多孔膜の製造方法。
（ヨ）前記熱セット工程のうち、（Ｃ）の工程において９０℃〜１５０℃にて、少なくとも一方向に０．１〜２００％に延伸することを特徴とする前記ポリオレフィン微多孔膜の製造方法。
（タ）前記熱セット工程のうち、（Ｄ）の工程において６０℃〜融点にて、少なくとも一方向に０．０１〜５０％縮幅下に熱処理をすることを特徴とする前記ポリオレフィン微多孔膜の製造方法。
（レ）前記熱セット工程において、ＭＤ、ＴＤの両方向ともに０％縮幅を行う工程（Ｅ）を設けることを特徴とする前記ポリオレフィン微多孔膜の製造方法。
【００１０】
【発明の実施の形態】
本発明のポリオレフィン微多孔膜を、構成成分、製造方法、物性について、以下に詳細に説明する。
１．ポリオレフィン
本発明のポリオレフィン微多孔膜には、重量平均分子量１００万以上の超高分子量ポリエチレン（Ａ）と重量平均分子量１万以上５０万未満の高密度ポリエチレンとを含有するポリオレフィン組成物が用いられる。上記超高分子量ポリエチレンを含有していない組成物では、延伸時に破断が起こりやすいため、好適な微多孔膜を得ることは困難である。重量平均分子量の上限は、限定的ではないが、１５００万以下とすることにより、溶融押出を容易にすることができる。
【００１１】
超高分子量ポリエチレンは、エチレンの単独重合体のみならず、他のα−オレフィンを少量含有する共重合体であってもよい。エチレン以外の他のα−オレフィンとしては、プロピレン、ブテン−１、ヘキセン−１、ペンテン−１、４−メチル−ペンテン−１、オクテン−１、酢酸ビニル、メタクリル酸メチル、スチレンが好適である。なお、当該他のα−オレフィンの共重合量が多すぎると破断強度、突刺強度の低下を招くので注意する必要がある。
【００１３】
上記高密度ポリエチレンはエチレンの単独重合体のみならず、他のα−オレフィンを少量含有する共重合体であってもよい。エチレン以外の他のα−オレフィンとしては、プロピレン、ブテン−１、ヘキセン−１、ペンテン−１、４−メチル−ペンテン−１、オクテン−１、酢酸ビニル、メタクリル酸メチル、スチレンが好適である。高密度ポリエチレンは、１種類のみ用いることもできるし、２種類以上用いることもできる。
【００１４】
また、本発明に用いるポリオレフィン組成物の分子量分布（Ｍｗ／Ｍｎ）は、限定的ではないが、５〜３００が好ましく、１０〜１００であればさらに好ましい。Ｍｗ／Ｍｎが５未満では高分子量成分が多くなりすぎて溶融押出が困難になり、Ｍｗ／Ｍｎが３００を超えると、低分子量成分が多くなりすぎるために強度の低下を招く。
【００１５】
また、本発明で用いるポリオレフィン微多孔膜では、リチウム電池等のセパレータとして用いた場合にメルトダウン温度を向上させるためにポリプロピレンを添加することが好ましい。
ポリプロピレンの種類は、単独重合体のほかに、ブロック共重合体、ランダム共重合体も使用することができる。ブロック共重合体、ランダム共重合体には、プロピレン以外の他のα−オレフィンとの共重合成分を含有することができ、当該他のα−オレフィンとして好適なのはエチレンである。
【００１６】
さらに、本発明で用いるポリオレフィン微多孔膜では、電池セパレータ用途としての特性を向上させるために、低温でのシャットダウン機能を付与できるポリオレフィンとして、低密度ポリエチレン（ＬＤＰＥ）、線状低密度ポリエチレン（ＬＬＤＰＥ）、重量平均分子量１０００〜４０００の低分子量ポリエチレン、シングルサイト触媒により製造されたエチレン・α−オレフィン共重合体のうち、すくなくとも一種以上選ばれたポリオレフィンを添加することができる。
【００１７】
なお、上述したようなポリオレフィン組成物には、必要に応じて、酸化防止剤、紫外線吸収剤、アンチブロッキング剤、顔料、染料、無機充填材などの各種添加剤を本発明の目的を損なわない範囲で添加することができる。
【００１８】
２．ポリオレフィン微多孔膜の製造
本発明のポリオレフィン微多孔膜は、上記超高分子量ポリエチレン（Ａ）と重量平均分子量１万以上５０万未満の高密度ポリエチレンとを含有するポリオレフィン組成物（Ｂ）と、溶剤からなる溶液を溶融混練して押出し、冷却して得られたゲル状成形物を延伸し、得られた延伸物から溶剤を除去し、乾燥後に特定の２段以上の熱セット工程を行うことにより得られる。以下に、詳細に各工程を説明する。
【００１９】
本発明のポリオレフィン微多孔膜の製法において、原料となるポリオレフィン組成物の溶液は、上述のポリオレフィン組成物を、溶剤に加熱溶解することにより調製する。この溶剤としては、ポリオレフィンを十分に溶解できるものであれば特に限定されない。例えば、ノナン、デカン、ウンデカン、ドデカン、流動パラフィンなどの脂肪族または環式の炭化水素、あるいは沸点がこれらに対応する鉱油留分などがあげられるが、溶剤含有量が安定なゲル状成形物を得るためには流動パラフィンのような不揮発性の溶剤が好ましい。
加熱溶解は、ポリオレフィン組成物が完全に溶解する温度で攪拌または押出機中で均一混合して溶解する方法で行う。その温度は、押出機中又は溶媒中で攪拌しながら溶解する場合は使用する重合体及び溶媒により異なるが、例えば１４０〜２５０℃の範囲が好ましい。ポリオレフィン組成物の高濃度溶液から微多孔膜を製造する場合は、押出機中で溶解するのが好ましい。
【００２０】
押出機中で溶解する場合は、まず押出機に上述したポリオレフィン組成物を供給し、溶融する。溶融温度は、使用するポリオレフィンの種類によって異なるが、ポリオレフィンの融点＋２０〜１００℃が好ましい（ここで、融点とは、ＪＩＳＫ７１２１に基づき、ＤＳＣにより測定した値をいう。以下同じ）。例えば、ポリエチレンの場合は１６０〜２３０℃、特に１７０〜２００℃であるのが好ましく、ポリプロピレンの場合は１９０〜２７０℃、特に１９０〜２５０℃であるのが好ましい。次に、この溶融状態のポリオレフィン組成物に対して、液状の溶剤を押出機の途中から供給する。
【００２１】
ポリオレフィン組成物と溶剤との配合割合は、ポリオレフィン組成物と溶剤の合計を１００重量％として、ポリオレフィン組成物が１０〜５０重量％、好ましくは１０〜３０重量％であり、溶剤が９０〜５０重量％、好ましくは９０〜７０重量％である。ポリオレフィン組成物が１０重量％未満では（溶剤が９０重量％を超えると）、シート状に成形する際に、ダイス出口で、スウエルやネックインが大きくシートの成形性、自己支持性が困難となる。一方、ポリオレフィン組成物が５０重量％を超えると（溶剤が５０重量％未満では）、厚み方向の収縮が大きくなり、成形加工性も低下する。なお、加熱溶解にあたってはポリオレフィンの酸化を防止するために酸化防止剤を添加するのが好ましい。
【００２２】
次に、このようにして溶融混練したポリオレフィン組成物の加熱溶液を直接に、あるいはさらに別の押出機を介して、ダイス等から最終製品の膜厚が５〜１００μｍになるように押出して成形する。ダイスは、通常長方形の口金形状をしたシートダイスが用いられるが、２重円筒状のインフレーションダイスなども用いることができる。シートダイスを用いた場合のダイスギャップは通常０．１〜５ｍｍであり、押出し成形温度は１４０〜２５０℃である。この際押し出し速度は、通常２０〜３０ｃｍ／分ないし１０ｍ／分である。
【００２３】
このようにしてダイスから押し出された溶液は、冷却することによりゲル状成形物が得られる。冷却は少なくともゲル化温度以下までは５０℃／分以上の速度で行うのが好ましい。一般に冷却速度が遅いと、得られるゲル状成形物の高次構造が粗くなり、それを形成する疑似細胞単位も大きなものとなるが、冷却速度が速いと、密な細胞単位となる。冷却速度が５０℃／分未満では、結晶化度が上昇し、延伸に適したゲル状成形物となりにくい。冷却方法としては、冷風、冷却水、その他の冷却媒体に直接接触させる方法、冷媒で冷却したロールに接触させる方法などを用いることができる。なお、ダイスから押し出された溶液は、冷却前あるいは冷却中に好ましくは１〜１０、より好ましくは１〜５の引き取り比で引取ってもよい。引き取り比が１０以上になるとネックインが大きくなり、また延伸時に破断を起こしやすくなり好ましくない。
【００２４】
次に、このゲル状成形物を、延伸する。延伸は、ゲル状成形物を加熱し、通常のテンター法、ロール法、インフレーション法、圧延法もしくはこれらの方法の組み合わせによって所定の倍率で行う。延伸は一軸延伸でも二軸延伸でもよいが、二軸延伸が好ましい。また、二軸延伸の場合は、縦横同時延伸または逐次延伸のいずれでもよい。延伸温度はポリオレフィン組成物の融点＋１０℃以下である。また延伸倍率は、原反の厚さによって異なるが、二軸延伸では面倍率で９倍以上が好ましく、より好ましくは１６〜４００倍である。面倍率が９倍未満では延伸が不十分で高弾性、高強度の微多孔膜が得られない。一方、面倍率が４００倍を超えると、延伸操作などで制約が生じる。
【００２５】
次に、延伸された成形物を洗浄溶剤で残留する溶剤を除去して膜を得る。洗浄溶剤としては、ペンタン、ヘキサン、ヘプタンなどの炭化水素、塩化メチレン、四塩化炭素などの塩素化炭化水素、三フッ化エタンなどのフッ化炭化水素、ジエチルエーテル、ジオキサンなどのエーテル類などの易揮発性のものを用いることができる。これらの洗浄溶剤はポリオレフィン組成物の溶解に用いた溶剤に応じて適宜選択し、単独もしくは混合して用いる。洗浄方法は、洗浄溶剤に浸漬し抽出する方法、洗浄溶剤をシャワーする方法、またはこれらの組合せによる方法などにより行うことができる。
上述のような洗浄は、延伸成形物である微多孔膜中の残留溶剤が１重量％未満になるまで行う。その後洗浄溶剤を乾燥するが、洗浄溶剤の乾燥方法は加熱乾燥、風乾などの方法で行うことができる。
【００２６】
乾燥して得られた微多孔膜は、さらに２段以上の熱セットを行い、ポリオレフィン微多孔膜を得る。かかる熱セット工程の時間は、特に限定されることはないが、通常は１秒以上１０分以下、好ましくは３秒から２分以下で行われる。
熱セット工程は、テンター方式、ロール方式、圧延方式、フリー方式のいずれの方式も採用できるが、以下に示す２種類の熱セット工程の要件を満たさなければ、引張強度や突刺強度に優れ、透気度や熱収縮率のバランスに優れたポリオレフィン微多孔膜を製造することはできない。
【００２７】
（１）ＭＤ、ＴＤ両方向を固定して、少なくとも一方向に０．１〜２００％延伸下に行う熱セット工程（Ｃ）
膜のＭＤ、ＴＤの両方向をテンター方式、ロール方式、圧延方式のいずれかにより固定して、少なくとも一方向に０．１〜２００％、好ましくは０．１〜５０％、さらに好ましくは３〜２０％の延伸を行い、熱セットを行う工程（Ｃ）を行う必要がある。
膜のＭＤ、ＴＤ両方向を固定して、少なくとも一方向に０．１〜２００％延伸を行うことにより、引張強度、突刺強度の高い微多孔膜を得ることができる。延伸幅が２００％を超えると破膜しやすくなるし、０．１％未満では引張強度、突刺強度の高い微多孔膜を得ることはできない。また、ベルトコンベア、メッシュドラム（回転ドラム）、フローティング等を利用したフリー方式で熱固定を行うと、熱収縮率は低減できるものの透気度が高くなり、極めて物性が悪くなる。
膜のＭＤ、ＴＤの両方向を固定した熱セット温度は、用いられる樹脂により異なるが、９０〜１５０℃にて行うことが好ましい。９０℃未満では、熱収縮率の低減効果が十分でなく、１５０℃を超えると透気度が悪化する。
なお、本工程は、２段以上あってもよいが、工程の複雑化を考慮すると１段又は２段であることが好ましい。
【００２８】
（２）少なくとも一方向に０．０１〜５０％の縮幅下に行う熱セット工程（Ｄ）微多孔膜の少なくとも一方向に０．０１〜５０％、好ましくは０．０１〜１０％の縮幅下に熱セット工程（Ｄ）を行う必要がある。
最終段の熱セット工程において、少なくとも一方向に５０％以下の収縮処理を行わないと、熱収縮率が悪化するので、優れた物性バランスを有する微多孔膜を製造することができない。
収縮下の熱セット温度は、用いられる樹脂の種類により異なるが、６０℃〜融点の範囲であることが好ましい。
なお、工程（Ｄ）は、テンター方式、ロール方式、圧延方式の固定方式であってもよく、ベルトコンベア、フローティング、メッシュドラム（回転ドラム）、フローティング等を利用したフリー方式であってもよい。これらの中では、幅方向の物性均一化の観点からフリー方式が好ましい。
また、工程（Ｄ）は、２段以上あってもよいが、工程の複雑化を考慮すると、１段又は２段が好ましい。
【００２９】
本発明においては、前述の工程（Ｃ）は、工程（Ｄ）に必ず先立って行う必要がある。（Ｃ）工程を（Ｄ）工程よりも後に行うと、得られたポリオレフィン微多孔膜の熱収縮率が悪化する。
なお、３段以上の熱セット工程を設ける場合には、第１段を工程（Ｃ）とし、最終段を工程（Ｄ）とすることが好ましく、工程（Ｃ）と工程（Ｄ）のいずれにも該当しない工程として、次に述べる（３）の工程を設けることができる。
【００３０】
（３）ＭＤ、ＴＤの両方向ともに０％縮幅を行う工程（Ｅ）
この工程（Ｅ）を設けることにより、大きな透気度の悪化を招くことなく熱収縮率を低下させることができる。ここで、０％縮幅とは、膜寸法を変えないようにすることを意味する（以下同じ）。工程（Ｅ）の熱セット温度は、工程（Ｃ）と同じであり、好ましくは９０〜１５０℃である。なお、延伸を行う場合は、固定下に行う必要があるが、縮幅を行う場合は、工程（Ｄ）に述べたように、固定方式、フリー方式のいずれも採用できる。
なお、本工程は、第１段と最終段の工程以外の中間の工程として行うことが好ましいが、（Ｃ）工程を（Ｄ）工程に先だって行うのであれば、本工程は、（Ｄ）工程の後に行ってもよい。
【００３１】
本発明の熱セット工程の工程数は、（Ｃ）工程が１〜２段、（Ｄ）工程が１〜２段であり、全行程は、２〜４段、特に２段又は３段で行うのが好ましい。熱セット工程は多くなると、製造工程が煩雑化するので３段が最も好ましい。
例えば、３段で行う場合の熱セット工程の態様としては、第１段／第２段／第３段＝（Ｃ）工程／（Ｃ）工程／（Ｄ）工程、（Ｃ）工程／（Ｄ）工程／（Ｄ）工程、（Ｃ）工程／（Ｄ）工程／（Ｅ）工程、（Ｃ）工程／（Ｅ）工程／（Ｄ）工程、（Ｅ）工程／（Ｃ）工程／（Ｄ）工程を挙げることができる。
【００３２】
３．ポリオレフィン微多孔膜
上記の方法によって得られた本発明のポリオレフィン微多孔膜は、膜厚０．１〜１００μｍ、空孔率３０〜９５％、平均貫通孔径０．０１〜０．１μｍ、透気度が９００秒／１００ｃｃ以下、突刺強度が５５００ｍＮ／２５μｍ以上、引張強度が１００ＭＰａ以上、引張伸度が１５０％以上、ＭＤ、ＴＤ両方向の１０５℃、８ｈｒにおける熱収縮率が４％以下という優れた物性バランスを有する。より好ましくは、透気度が９００秒／１００ｃｃ以下、ＭＤ、ＴＤ両方向の１０５℃、８ｈｒにおける熱収縮率が３．５％以下のポリオレフィン微多孔膜が得られる。
このようなポリオレフィン微多孔膜は、一方向の熱収縮率が低くなるので、電池セパレータとして最も適し、さらに各種フィルターに用いることも可能である。
【００３３】
【実施例】
以下に本発明について実施例を挙げてさらに詳細に説明するが、本発明は実施例に特に限定されるものではない。なお、実施例における試験方法は次の通りである。
（１）膜厚：断面を走査型電子顕微鏡により測定した。
（２）透気度：ＪＩＳ  Ｐ８１１７に準拠して測定した。
（３）平均貫通孔径：窒素ガス脱着法により測定した。
（４）空孔率：重量法により測定した。
（５）突刺強度：２５μｍ厚の微多孔膜を直径１ｍｍ（０．５ｍｍＲ）の針を２ｍｍ／ｓｅｃで突き刺し、破断したときの荷重を測定した。
（６）引張強度、引張伸度：幅１０ｍｍの短冊状試験片の破断強度をＡＳＴＭ  Ｄ８２２に準拠して測定した。
（７）熱収縮率：膜を１０５℃の雰囲気下に８時間放置し、ＭＤ方向およびＴＤ方向のそれぞれの長さの変化から求めた。
【００３４】
実施例１
重量平均分子量が２００万の超高分子量ポリエチレン（ＵＨＭＷＰＥ）２０重量％及び重量平均分子量が３５万の高密度ポリエチレン（ＨＤＰＥ）８０重量％からなる組成物（Ｍｗ／Ｍｎ＝１６．０）１００重量部に酸化防止剤０．３７５重量部を加えたポリオレフィン組成物（融点１３５℃）を得た。このポリオレフィン組成物３０重量部を二軸押出機（５８ｍｍφ、Ｌ／Ｄ＝４２、強混練タイプ）に投入した。またこの二軸押出機のサイドフィーダーから流動パラフィン７０重量部を供給し、２００ｒｐｍで溶融混練して、押出機中にてポリオレフィン溶液を調製した。
続いて、この押出機の先端に設置されたＴダイから１９０℃で押し出し、冷却ロールで引取りながらゲル状シートを成形した。続いてこのゲル状シートを、１１４℃で５×５倍に同時２軸延伸を行い、延伸膜を得た。得られた延伸膜を塩化メチレンで洗浄して残留する流動パラフィンを抽出除去し、乾燥した。乾燥して得られた膜を次の３段階の熱セットを行い、ポリオレフィン微多孔膜を得た。
（１）テンターに膜を保持し、ＴＤ方向にのみ１０％延伸し、１２４℃、３秒間熱セット。
（２）テンターに膜を保持し、１２４℃、３秒間熱セット。
（３）膜をベルトコンベアーに載せ、ＭＤ方向とＴＤ方向に３％縮幅し、９０℃、３秒間熱セット。
得られたポリオレフィン微多孔膜の組成、製造条件、物性評価の結果を表１に示す。
【００３５】
実施例２
実施例１において、熱セットを次の３段階で行う以外は、実施例１と同様にしてポリオレフィン微多孔膜を得た。
（１）テンターに膜を保持し、ＭＤ方向とＴＤ方向に３％延伸し、１２４℃、３秒間熱セット。
（２）テンターに膜を保持し、１２４℃、３秒間熱セット。
（３）膜をベルトコンベアーに載せ、ＭＤ方向とＴＤ方向に３％縮幅し、９０℃、３秒間熱セット。
得られたポリオレフィン微多孔膜の組成、製造条件、物性評価の結果を表１に示す。
【００３６】
実施例３
実施例１において、熱セットを次の３段階で行う以外は、実施例１と同様にしてポリオレフィン微多孔膜を得た。
（１）テンターに膜を保持し、ＴＤ方向にのみ１０％延伸し、１２４℃、３秒間熱セット。
（２）テンターに膜を保持し、１２４℃、３秒間熱セット。
（３）テンターに膜を保持し、ＭＤ方向とＴＤ方向に３％縮幅し、９０℃、３秒間熱セット。
得られたポリオレフィン微多孔膜の組成、製造条件、物性評価の結果を表１に示す。
【００３７】
実施例４
実施例１において、熱セットを次の３段階で行う以外は、実施例１と同様にしてポリオレフィン微多孔膜を得た。
（１）ロールに膜を挟み、ＴＤ方向にのみ１０％延伸し、１２４℃、３秒間熱セット。
（２）ロールに膜を挟み、１２４℃、３秒間熱セット。
（３）膜をベルトコンベアーに載せ、ＭＤ方向とＴＤ方向に３％縮幅し、１００℃、３秒間熱セット。
得られたポリオレフィン微多孔膜の組成、製造条件、物性評価の結果を表１に示す。
【００３８】
実施例５
実施例１において、熱セットを次の３段階で行う以外は、実施例１と同様にしてポリオレフィン微多孔膜を得た。
（１）圧延ロールに膜を挟み、ＴＤ方向にのみ１０％延伸し、１２４℃、３秒間熱セット。
（２）圧延ロールに膜を挟み、１２４℃、３秒間熱セット。
（３）膜をベルトコンベアーに載せ、ＭＤ方向に３％縮幅、ＴＤ方向に３％縮幅し、９０℃、３秒間熱セット。
得られたポリオレフィン微多孔膜の組成、製造条件、物性評価の結果を表１に示す。
【００３９】
実施例６
実施例１において、熱セットを次の３段階で行う以外は、実施例１と同様にしてポリオレフィン微多孔膜を得た。
実施例１において、熱セットを次の３段階で行う以外は、実施例１と同様にしてポリオレフィン微多孔膜を得た。
（１）テンターに膜を挟み、ＴＤ方向にのみ１０％延伸し、１２４℃、３秒間熱セット。
（２）膜をベルトコンベアーに載せ、１２４℃、３秒間熱セット。
（３）膜をベルトコンベアーに載せ、ＭＤ方向とＴＤ方向に３％縮幅し、９５℃、３秒間熱セット。
得られたポリオレフィン微多孔膜の組成、製造条件、物性評価の結果を表１に示す。
【００４０】
実施例７
実施例１において、熱セットを次の３段階で行う以外は、実施例１と同様にしてポリオレフィン微多孔膜を得た。
（１）ロールに膜を挟み、ＴＤ方向にのみ５％延伸し、９５℃、３秒間熱セット。
（２）膜をテンターに挟み、ＴＤ方向にのみ５％延伸し、１２４℃、３秒間熱セット。
（３）膜をテンターに挟み、ＭＤ方向に５％縮幅し、ＴＤ方向に３％縮幅し、９５℃、３秒間熱セット。
得られたポリオレフィン微多孔膜の組成、製造条件、物性評価の結果を表１に示す。
【００４１】
実施例８
実施例１において、熱セットを次の３段階で行う以外は、実施例１と同様にしてポリオレフィン微多孔膜を得た。
（１）ロールに膜を挟み、ＴＤ方向にのみ５％延伸し、９５℃、３秒間熱セット。
（２）膜をテンターに挟み、ＴＤ方向にのみ５％延伸し、１２０℃、３秒間熱セット。
（３）膜をベルトコンベアーに載せ、ＭＤ方向とＴＤ方向に５％縮幅し、９０℃、３秒間熱セット。
得られたポリオレフィン微多孔膜の組成、製造条件、物性評価の結果を表２に示す。
【００４２】
実施例９
実施例１において、熱セットを次の３段階で行う以外は、実施例１と同様にしてポリオレフィン微多孔膜を得た。
（１）テンターに膜を挟み、ＴＤ方向にのみ５％延伸し、１２４℃、３秒間熱セット。
（２）膜をテンターに挟み、ＴＤ方向にのみ５％延伸し、１２４℃、３秒間熱セット。
（３）膜をベルトコンベアーに載せ、ＭＤ方向に５％縮幅し、ＴＤ方向に３％縮幅し、９０℃、３秒間熱セット。
得られたポリオレフィン微多孔膜の組成、製造条件、物性評価の結果を表２に示す。
【００４３】
実施例１０
実施例１において、熱セットを次の３段階で行う以外は、実施例１と同様にしてポリオレフィン微多孔膜を得た。
（１）膜をテンターに挟み、ＴＤ方向にのみ５％延伸し、９５℃、３秒間熱セット。
（２）膜をテンターに挟み、ＴＤ方向にのみ５％延伸し、１２０℃、３秒間熱セット。
（３）膜をベルトコンベアーに載せ、ＭＤ方向に５％縮幅し、ＴＤ方向に５％縮幅し、９０℃、３秒間熱セット。
得られたポリオレフィン微多孔膜の組成、製造条件、物性評価の結果を表２に示す。
【００４４】
実施例１１
実施例１において、熱セットを次の３段階で行う以外は、実施例１と同様にしてポリオレフィン微多孔膜を得た。
（１）ロールに膜を挟み、ＴＤ方向にのみ１５％延伸し、１２４℃、３秒間熱セット。
（２）膜をテンターに挟み、ＴＤ方向とＭＤ方向に５％縮幅し、９５℃、３秒間熱セット。
（３））膜をテンターに挟み、９０℃、３秒間熱セット。
得られたポリオレフィン微多孔膜の組成、製造条件、物性評価の結果を表２に示す。
【００４５】
実施例１２
実施例１において、熱セットを次の３段階で行う以外は、実施例１と同様にしてポリオレフィン微多孔膜を得た。
（１）膜をテンターに挟み、ＴＤ方向にのみ２０％延伸し、１２０℃、３秒間熱セット。
（２）膜をロールに挟み、ＴＤ方向とＭＤ方向に５％縮幅し、９０℃、３秒間熱セット。
（３）膜をベルトコンベアーに載せ、９０℃、３秒間熱セット。
得られたポリオレフィン微多孔膜の組成、製造条件、物性評価の結果を表２に示す。
【００４６】
実施例１３
実施例１において、熱セットを次の３段階で行う以外は、実施例１と同様にしてポリオレフィン微多孔膜を得た。
（１）膜をテンターに挟み、ＴＤ方向にのみ１０％延伸し、１２４℃、３秒間熱セット。
（２）膜をテンターに挟み、ＴＤ方向とＭＤ方向に５％縮幅し、９０℃、３秒間熱セット。
（３）膜をベルトコンベアーに載せ、９０℃、３秒間熱セット。
得られたポリオレフィン微多孔膜の組成、製造条件、物性評価の結果を表２に示す。
【００４７】
実施例１４
実施例１において、熱セットを次の３段階で行う以外は、実施例１と同様にしてポリオレフィン微多孔膜を得た。
（１）膜を圧延ロールに挟み、ＴＤ方向にのみ１０％延伸し、１２４℃、３秒間熱セット。
（２）膜をテンターに挟み、ＴＤ方向とＭＤ方向に５％縮幅し、９５℃、３秒間熱セット。
（３）膜をベルトコンベアーに載せ、９０℃、３秒間熱セット。
得られたポリオレフィン微多孔膜の組成、製造条件、物性評価の結果を表２に示す。
【００４８】
実施例１５
実施例１において、熱セットを次の３段階で行う以外は、実施例１と同様にしてポリオレフィン微多孔膜を得た。
（１）膜をロールに挟み、ＴＤ方向とＭＤ方向に１０％延伸し、１２４℃、３秒間熱セット。
（２）膜をテンターに挟み、ＴＤ方向とＭＤ方向に３％縮幅し、１００℃、３秒間熱セット。
（３）膜をテンターに挟み、ＴＤ方向とＭＤ方向に５％縮幅し、９０℃、３秒間熱セット。
得られたポリオレフィン微多孔膜の組成、製造条件、物性評価の結果を表３に示す。
【００４９】
実施例１６
実施例１において、熱セットを次の３段階で行う以外は、実施例１と同様にしてポリオレフィン微多孔膜を得た。
（１）膜をテンターに挟み、ＴＤ方向とＭＤ方向に１０％延伸し、１２４℃、３秒間熱セット。
（２）膜をロールに挟み、ＴＤ方向とＭＤ方向に３％縮幅し、９５℃、３秒間熱セット。
（３）膜をベルトコンベアーに載せ、ＴＤ方向とＭＤ方向に５％縮幅し、９０℃、３秒間熱セット。
得られたポリオレフィン微多孔膜の組成、製造条件、物性評価の結果を表３に示す。
【００５０】
実施例１７
実施例１において、熱セットを次の３段階で行う以外は、実施例１と同様にしてポリオレフィン微多孔膜を得た。
（１）膜をテンターに挟み、ＴＤ方向とＭＤ方向に１０％延伸し、１２０℃、３秒間熱セット。
（２）膜をテンターに挟み、ＴＤ方向とＭＤ方向に３％縮幅し、９５℃、３秒間熱セット。
（３）膜をベルトコンベアーに載せ、ＴＤ方向とＭＤ方向に５％縮幅し、９０℃、３秒間熱セット。
得られたポリオレフィン微多孔膜の組成、製造条件、物性評価の結果を表３に示す。
【００５１】
実施例１８
実施例１において、熱セットを次の３段階で行う以外は、実施例１と同様にしてポリオレフィン微多孔膜を得た。
（１）膜を圧延ロールに挟み、ＴＤ方向とＭＤ方向に１０％延伸し、１２０℃、３秒間熱セット。
（２）膜をテンターに挟み、ＴＤ方向とＭＤ方向に３％縮幅し、１００℃、３秒間熱セット。
（３）膜をベルトコンベアーに載せ、ＴＤ方向とＭＤ方向に５％縮幅し、９０℃、３秒間熱セット。
得られたポリオレフィン微多孔膜の組成、製造条件、物性評価の結果を表３に示す。
【００５２】
実施例１９
実施例１において、熱セットを次の３段階で行う以外は、実施例１と同様にしてポリオレフィン微多孔膜を得た。
（１）膜をテンターに挟み、ＴＤ方向にのみ２０％延伸し、１２４℃、３秒間熱セット。
（２）膜をテンターに挟み、１２４℃、３秒間熱セット。
（３）膜をベルトコンベアーに載せ、ＴＤ方向とＭＤ方向に４．５％縮幅し、１００℃、３秒間熱セット。
得られたポリオレフィン微多孔膜の組成、製造条件、物性評価の結果を表３に示す。
【００５３】
実施例２０
実施例１において、熱セットを次の３段階で行う以外は、実施例１と同様にしてポリオレフィン微多孔膜を得た。
（１）膜をテンターに挟み、ＴＤ方向にのみ２０％延伸し、１２４℃、３秒間熱セット。
（２）膜をロールに保持し、１２４℃、３秒間熱セット。
（３）膜をベルトコンベアーに載せ、ＴＤ方向とＭＤ方向に４．５％縮幅し、１００℃、３秒間熱セット。
得られたポリオレフィン微多孔膜の組成、製造条件、物性評価の結果を表３に示す。
【００５４】
実施例２１
実施例１において、熱セットを次の３段階で行う以外は、実施例１と同様にしてポリオレフィン微多孔膜を得た。
（１）膜をロールに保持し、ＴＤ方向にのみ２０％延伸し、１２４℃、３秒間熱セット。
（２）膜をテンターに挟み、１２４℃、３秒間熱セット。
（３）膜をベルトコンベアーに載せ、ＴＤ方向とＭＤ方向に４．５％縮幅し、１００℃、３秒間熱セット。
得られたポリオレフィン微多孔膜の組成、製造条件、物性評価の結果を表３に示す。
【００５５】
実施例２２
実施例１において、熱セットを次の３段階で行う以外は、実施例１と同様にしてポリオレフィン微多孔膜を得た。
（１）膜をテンターに挟み、ＴＤ方向にのみ２０％延伸し、１２４℃、３秒間熱セット。
（２）膜をロールに挟み、１２４℃、３秒間熱セット。
（３）膜をテンターに挟み、ＴＤ方向とＭＤ方向に４．５％縮幅し、１００℃、３秒間熱セット。
得られたポリオレフィン微多孔膜の組成、製造条件、物性評価の結果を表４に示す。
【００５６】
実施例２３
実施例１において、熱セットを次の３段階で行う以外は、実施例１と同様にしてポリオレフィン微多孔膜を得た。
（１）膜をテンターに挟み、ＭＤ方向とＴＤ方向に４．５％延伸し、１２４℃、３秒間熱セット。
（２）膜をテンターに挟み、１２４℃、３秒間熱セット。
（３）膜をベルトコンベアーに載せ、ＴＤ方向とＭＤ方向に４．５％縮幅し、１００℃、３秒間熱セット。
得られたポリオレフィン微多孔膜の組成、製造条件、物性評価の結果を表４に示す。
【００５７】
実施例２４
実施例１において、熱セットを次の３段階で行う以外は、実施例１と同様にしてポリオレフィン微多孔膜を得た。
（１）膜をロールに保持し、ＴＤ方向にのみ５０％延伸し、１２４℃、３秒間熱セット。
（２）膜をテンターに挟み、１２４℃、３秒間熱セット。
（３）膜をベルトコンベアーに載せ、ＴＤ方向とＭＤ方向に５％縮幅し、１０５℃、３秒間熱セット。
得られたポリオレフィン微多孔膜の組成、製造条件、物性評価の結果を表４に示す。
【００５８】
実施例２５
実施例１において、熱セットを次の３段階で行う以外は、実施例１と同様にしてポリオレフィン微多孔膜を得た。
（１）膜をテンターに挟み、ＭＤ方向とＴＤ方向に７％延伸し、１２４℃、３秒間熱セット。
（２）膜を圧延ロールに挟み、１２４℃、３秒間熱セット。
（３）膜をベルトコンベアーに載せ、ＴＤ方向とＭＤ方向に５％縮幅し、１０５℃、３秒間熱セット。
得られたポリオレフィン微多孔膜の組成、製造条件、物性評価の結果を表４に示す。
【００５９】
比較例１
実施例１において、熱セットを次の３段階で行う以外は、実施例１と同様にしてポリオレフィン微多孔膜を得た。
（１）テンターに膜を保持し、１２４℃、３秒間熱セット。
（２）テンターに膜を保持し、１２４℃、３秒間熱セット。
（３）テンターに膜を保持し、１２４℃、３秒間熱セット。
得られたポリオレフィン微多孔膜の組成、製造条件、物性評価の結果を表４に示す。
【００６０】
比較例２
実施例１において、熱セットを次の３段階で行う以外は、実施例１と同様にしてポリオレフィン微多孔膜を得た。
（１）膜をベルトコンベアーに載せ、１２４℃、３秒間熱セット。
（２）膜をベルトコンベアーに載せ、１２４℃、３秒間熱セット。
（３）膜をベルトコンベアーに載せ、１２４℃、３秒間熱セット。
得られたポリオレフィン微多孔膜の組成、製造条件、物性評価の結果を表４に示す。
【００６１】
【表１】
0004927243.tif 000002
【００６２】
【表２】
0004927243.tif 000003
【００６３】
【表３】
0004927243.tif 000004
【００６４】
【表４】
0004927243.tif 000005
【００６５】
【発明の効果】
本発明のポリオレフィン微多孔膜は、透気度のバランスに優れ、熱収縮率が低減され、電池セパレータとして適し、さらに各種フィルターに用いることも可能である。また、本発明のポリオレフィン微多孔膜の製造方法は、幅広の微多孔膜を製造するのに特に適している。